(57)【要約】      （修正有）【課題】光半導体素子の耐熱性を高めることが出来る蛍光体複合シートを提供する。【解決手段】蛍光体層３と、前記蛍光体層上の接着層２とを有する複合シートであって、前記接着層がマトリックス樹脂と金属化合物粒子を含むことを特徴とする。接着層に金属化合物粒子が含まれると、金属化合物粒子の熱伝導性が樹脂と比較して高いために、接着層全体の熱伝導性を高めることができる。【選択図】図１
2015149379.tif 000002
【特許請求の範囲】
【請求項１】
蛍光体層と、前記蛍光体層上の接着層とを有する複合シートであって、前記接着層がマトリックス樹脂と金属化合物粒子を含むことを特徴とする複合シート。
【請求項２】
前記金属化合物粒子がアルミニウム化合物粒子、スズ化合物粒子、チタン化合物粒子およびジルコニウム化合物粒子からなる群より選ばれる少なくとも１種の金属化合物粒子である請求項１記載の複合シート。
【請求項３】
前記金属化合物粒子の平均粒子径（Ｄ５０）が１〜５０ｎｍである請求項１または２のいずれかに記載の複合シート。
【請求項４】
前記蛍光体層と前記接着層は、屈折率が１．７０以上の金属化合物粒子を含む請求項１〜３のいずれかに記載の複合シート。
【請求項５】
前記金属化合物粒子が、金属化合物粒子の存在下で、アルコキシシラン化合物を溶媒中で酸触媒により加水分解した後、該加水分解物を縮合反応させることによってグラフト化されている請求項１〜４のいずれかに記載の複合シート。
【請求項６】
前記接着層の膜厚が１〜２０μｍである請求項１〜５のいずれかに記載の蛍光体複合シート。
【請求項７】
請求項１〜６のいずれかに記載の複合シートの接着層と、光半導体素子の発光面とが接着されてなるＬＥＤパッケージ。
【請求項８】
少なくとも、光半導体素子の発光面に請求項１〜６のいずれかに記載の複合シートを貼り付ける工程を含むＬＥＤパッケージの製造方法。
【請求項９】
請求項１〜６のいずれかに記載の複合シートを個片に切断する工程、および該個片に切断された複合シートを加熱して光半導体素子に貼り付ける工程を含む請求項８に記載のＬＥＤパッケージの製造方法。
【請求項１０】
複数の光半導体素子に請求項１〜６のいずれかに記載の複合シートを一括して貼り付ける工程、および複合シートと光半導体素子を一括して切断する工程を含む請求項８または９に記載のＬＥＤパッケージの製造方法。
【請求項１１】
請求項１〜６のいずれかに記載の複合シートを光半導体素子に貼り付ける前に、前記複合シートに孔開け加工を施す請求項８〜１０のいずれかに記載のＬＥＤパッケージの製造方法。
【発明の詳細な説明】
【技術分野】
【０００１】
本発明は、複合シートならびにそれを用いたＬＥＤパッケージおよびその製造方法に関する。
【背景技術】
【０００２】
発光ダイオード（ＬＥＤ、Light Emitting Diode）は、発光効率の目覚ましい向上を背景とし、低消費電力、高寿命、意匠性などを特長とした液晶ディスプレイ（ＬＣＤ）用バックライト、車載用ヘッドライト、スポットライト、一般照明用途で急激に市場を拡大しつつある。
【０００３】
ＬＥＤの発光スペクトルは、光半導体素子を形成する光半導体材料に依存するためその発光色は限られている。そのため、ＬＥＤを用いてＬＣＤ用バックライトや一般照明の白色光を得るためには光半導体素子上にそれぞれのチップに適合した蛍光体色を配置し、発光波長を変換して白色光を得る必要がある。具体的には、青色発光する光半導体素子上に黄色蛍光体を配置する方法、青色発光する光半導体素子上に赤および緑の蛍光体を配置する方法、紫外線を発する光半導体素子上に赤、緑、青の蛍光体を配置する方法などが提案されている。これらの中で、光半導体素子の発光効率やコストの面から青色ＬＥＤ上に黄色蛍光体を配置する方法、および青色ＬＥＤ上に赤および緑の蛍光体を配置する方法が現在最も広く採用されている。
【０００４】
光半導体素子上に蛍光体を配置する具体的な方法の１つとして、光半導体素子の封止樹脂中に蛍光体を分散させる方法が提案されている（例えば、特許文献１および２参照）。しかし、液状の封止樹脂中に蛍光体を分散させておくと、比重の大きい蛍光体の沈降が引き起こす分散不良によって、光半導体素子毎に一定分量の液供給ができずに封止樹脂の厚みムラや蛍光体濃度ムラが生じ、光半導体素子ごとに色ずれが発生してしまう。
【０００５】
このような封止樹脂中での蛍光体の沈降を抑制する方法として、チキソトロープ剤を添加する方法（例えば、特許文献３参照）、シリコーン微粒子を添加する方法（例えば、特許文献４参照）などが提案されているが、蛍光体を高濃度に分散させる場合には十分に蛍光体の沈降を抑制することが困難であった。
【０００６】
そこで、高濃度の蛍光体が均一に分布した樹脂を予めシート状に成型して使用する方法が提案されている（例えば、特許文献５参照）。本方法では、高濃度の蛍光体を含有する樹脂を予めシート状に成型しておくことで、均一な膜厚と蛍光体濃度分布および耐光性を得ることができるため、ＬＥＤパッケージや発光素子に貼り付けた時にＬＥＤの色ばらつきを抑制することができるものである。
【先行技術文献】
【特許文献】
【０００７】
【特許文献１】特開平５−１５２６０９号公報
【特許文献２】特開平７−９９３４５号公報
【特許文献３】特表２００５−５２４７３７号公報
【特許文献４】国際公開第２０１１−１０２２７２号
【特許文献５】国際公開第２０１２−８１４１１号
【発明の概要】
【発明が解決しようとする課題】
【０００８】
ＬＥＤパッケージに搭載されている光半導体素子が発光する際には熱が発生するが、光半導体素子に流れる電流が大きいほど、熱の発生量が大きくなる。また一般的に、光半導体素子の温度が高くなるほど、光半導体素子の発光効率は下がり、また光劣化が著しくなる。すなわち、大きな電流を流しても効果的に明るくならなくなり、また光半導体素子の寿命が短くなる。そこで、光半導体素子から発生する熱を効果的に外部へ逃がし、その温度を下げることにより、高電流でも発光効率の良好な、また、寿命特性の良好な光半導体素子を提供することができる。
【０００９】
光半導体素子から発生する熱を外部へ逃すために、薄膜のシート状に成型した蛍光体によって光半導体素子を覆うことは有効な手段であるが、蛍光体シートと光半導体素子を、接着層を介して貼り付ける場合、接着層の熱伝導性が低いため、光半導体素子の放熱性が低下するという問題があった。
【００１０】
本発明は、上記課題に着目し、熱伝導性が高い接着層を用いることによって、光半導体素子の耐熱性を高めることができる複合シートを提供することを目的とする。
【課題を解決するための手段】
【００１１】
本発明は、蛍光体層と、前記蛍光体層上の接着層とを有する複合シートであって、前記接着層がマトリックス樹脂と金属化合物粒子を含むことを特徴とする複合シートである。
【発明の効果】
【００１２】
本発明によれば、簡易な構成で熱伝導性が高い接着層を有する複合シートを提供することができる。
【図面の簡単な説明】
【００１３】
【図１】本発明の蛍光体複合シートを用いた光半導体素子の例。
【発明を実施するための形態】
【００１４】
本発明の複合シートは、蛍光体層と、前記蛍光体層上の接着層とを有する複合シートであって、前記接着層がマトリックス樹脂と金属化合物粒子を含むことを特徴とする。
【００１５】
＜接着層＞
接着層は、マトリックス樹脂と金属化合物粒子を必須成分として含む。接着層に金属化合物粒子が含まれると、金属化合物粒子の熱伝導性が樹脂と比較して高いために、接着層全体の熱伝導性を高めることができる。
【００１６】
接着層は、蛍光体層の外形形状に対応するように形成される。つまり、接着層は、蛍光体層の表面を被覆するように、略平板シート状に形成される。
【００１７】
接着層の厚みは、１〜２０μｍであることが好ましい。１μｍより小さいと、十分な接着性が発現しないため、好ましくない。２０μｍを超えると、耐熱性が低下するおそれがある。
【００１８】
耐熱性とはＬＥＤ内で発生した熱に対する耐性を示す。耐熱性は、ＬＥＤを室温で発光させた場合と高温で発光させた場合の輝度を比較し、高温での輝度がどの程度低下するかを測定することによって評価することができる。
【００１９】
接着層の膜厚は、ＪＩＳ  Ｋ７１３０（１９９９）プラスチック−フィルム及びシート−厚さ測定方法における機械的走査による厚さの測定方法Ａ法に基づいて測定される膜厚（平均膜厚）のことをいう。
【００２０】
＜蛍光体層＞
蛍光体層は、蛍光体粒子を必須成分として含むが、接着層と同様に、マトリックス樹脂と金属化合物粒子を含むと、耐熱性が向上するため好ましい。
【００２１】
蛍光体層の厚みは特に制限はないが、１０〜２００μｍであることが好ましい。１０μｍより小さいと、蛍光体粒子に起因する凹凸のため、均一なシート成型が難しい場合がある。２００μｍを超えると、光半導体素子の放熱特性が低下する場合がある。１００μｍ以下であることがより好ましく、５０μｍ以下であることがさらに好ましい。
【００２２】
本発明における蛍光体層の膜厚は、ＪＩＳ  Ｋ７１３０（１９９９）プラスチック−フィルム及びシート−厚さ測定方法における機械的走査による厚さの測定方法Ａ法に基づいて測定される膜厚（平均膜厚）のことをいう。
【００２３】
＜金属化合物粒子＞
（金属化合物粒子の粒子径）
接着層に含まれる金属化合物粒子、および蛍光体層に好ましく含まれる金属化合物粒子は、熱伝導性が高いものであること好ましいが、さらに、平均粒子径が１〜５０ｎｍであることが好ましい。金属化合物粒子は、平均粒子径が１ｎｍより小さいと粒子として存在することが難しく、５０ｎｍより大きいと光を散乱しやすくなり、光透過率が低下する。光散乱を抑制するという観点で、平均粒子径が１〜３０ｎｍであることが好ましい。
【００２４】
ここでいう平均粒子径とは、以下の方法で求められる粒子径の平均値である。走査型電子顕微鏡（ＳＥＭ）で粒子を観察して得られる２次元画像から、粒子の外縁と２点で交わる直線の当該２つの交点間の距離が最大になるものを算出し、それを粒子径と定義する。観測される２００個の粒子に対して測定を行い、得られた粒子径の平均値を平均粒子径とする。例えば、蛍光体シート中に存在する金属化合物粒子の粒径を測定する場合は、機械研磨法、ミクロトーム法、CP法（Cross-section Polisher）および集束イオンビーム（FIB）加工法のいずれかの方法で、蛍光体複合シートの断面が観測されるよう研磨を行った後、得られた断面をＳＥＭで観察して得られる２次元画像から平均粒子径を算出することができる。
【００２５】
（金属化合物粒子の組成）
金属化合物粒子としては、チタニア、ジルコニア、アルミナ、セリア、酸化スズ、酸化インジウム、ジルコン、酸化鉄、酸化亜鉛、酸化ニオブ、窒化ケイ素、窒化ホウ素、窒化アルミ、炭化ケイ素、水酸化アルミニウム、チタン酸バリウムダイアモンド等が挙げられ、これらは単独で用いられても良く、２種類以上併用されても良い。高熱伝導率、高屈折率、入手のし易さという観点から、アルミニウム化合物粒子、スズ化合物粒子、チタン化合物粒子、ジルコニウム化合物粒子からなる群より選ばれる少なくとも１種が好ましく用いられる。具体的には、アルミニウム、スズ、チタンまたはジルコニウムの酸化物、硫化物、水酸化物などが挙げられるが、これらのうち、塗膜、硬化膜の屈折率調整の点から酸化ジルコニウム粒子および／または酸化チタン粒子が好ましく用いられる。
【００２６】
高屈折率であると、マトリックス樹脂に分散させたときの平均屈折率を高めることができるため、光半導体素子との屈折率差を小さくして素子からの光取り出し効率を向上させることができる。特に、屈折率が１．６０以上の金属化合物粒子が上記の理由で好ましく、屈折率が１．７０以上の金属化合物粒子がより好ましい。蛍光体層と接着層に屈折率が１．７０以上の金属化合物粒子を含むことが特に好ましい。市販されている粒子としては、酸化スズ−酸化チタン複合粒子の”オプトレイクＴＲ−５０２”、”オプトレイクＴＲ−５０４”、”オプトレイクＴＲ−５２０”、酸化ケイ素−酸化チタン複合粒子の”オプトレイクＴＲ−５０３”、”オプトレイクＴＲ−５２７”、”オプトレイクＴＲ−５２８”、”オプトレイクＴＲ−５２９”、”オプトレイクＴＲ−５１３”、酸化チタン粒子の”オプトレイクＴＲ−５０５”（以上、商品名、触媒化成工業（株）製）、酸化ジルコニウム粒子（（株）高純度化学研究所製）、酸化スズ−酸化ジルコニウム複合粒子（触媒化成工業（株）製）、酸化スズ粒子（（株）高純度化学研究所製）等が挙げられる。これらの金属化合物粒子は、マトリックス樹脂との分散性を向上させるため、後述するグラフト化を行って用いることが好ましい。
【００２７】
（金属化合物粒子の含有量）
本発明の接着層に含有させる金属化合物粒子の含有量は、樹脂１００重量部に対して５〜５０重量部、より好ましくは１５〜３５重量部が好ましい。金属化合物粒子の含有量が上記範囲内にあることによって、接着層の熱伝導性が高くなり、かつ接着層の透明性が比較的低下しないため、より好ましい。なお、接着層の透明性を保つためには、後述する金属化合物粒子のグラフト化をすることが、さらに好ましい。
【００２８】
（金属化合物粒子のグラフト化）
本発明において、金属化合物粒子がグラフト化されているということは、粒子の表面に存在する水酸基を足場として利用し、ポリマーが粒子表面に化学結合（グラフト）されていることを言う。金属化合物粒子がグラフト化されていることで、金属化合物粒子のマトリックス樹脂への分散が良好になり、接着層や蛍光体層の透明性が向上する。
【００２９】
本発明に用いられるポリマーの種類は金属化合物粒子の表面に化学結合するものであれば特に限定されない。水溶性ポリマー（例えば、ポリ（Ｎ−イソプロピルアクリルアミド）、ポリエチレングリコール、ポリアクリルアミド、ポリビニルアルコール、ポリエチレンオキシド、ポリビニルピロリドン、レゾール樹脂や尿素樹脂、メラミン樹脂など初期縮合物など）でもよいし、非水溶性ポリマー（例えば、ポリシロキサン、１，４−シス−イソプレン、イソプレンエラストマー、ポリスチレン、ポリブタジエン、ポリイソプレン、ポリメチルメタクリレート、ポリｎ−ブチルアクリレート、ポリ塩化ビニル、ポリアクリロニトリル、ポリ乳酸など）でもよい。特に好ましくは、後述するポリシロキサンが挙げられる。
【００３０】
粒子表面のグラフト化の有無は、ＳＥＭや透過型電子顕微鏡（ＴＥＭ）で金属化合物粒子とマトリックス樹脂の境界部分を観察することによって知ることができる。グラフト化されている場合は、金属化合物粒子間あるいは金属化合物粒子とマトリックス樹脂の境界部分が不明瞭となるのに対し、グラフト化されていない場合は、金属化合物粒子間あるいは金属化合物粒子とマトリックス樹脂の境界部分が明確であり、金属化合物粒子の粒径に相当する大きさの粒子が明瞭に観察される。
【００３１】
金属化合物粒子表面へのポリマーのグラフト化の方法は、特に限定されないがシロキサン化合物の縮重合によって、粒子表面をグラフト化することが望ましい。特に、金属化合物粒子の存在下で、アルコキシシラン化合物を溶媒中で酸触媒により加水分解した後、該加水分解物を縮合反応させることによって行われていることが好ましい。
【００３２】
（グラフト化に用いるポリシロキサン）
ポリシロキサンは、アルコキシシラン化合物を溶媒中、酸触媒により加水分解することによって、シラノール化合物を形成した後、該シラノール化合物を縮合反応させることによって得ることができる。アルコキシシラン化合物としては、下記一般式（１）〜（３）で表されるアルコキシシラン化合物から選ばれた１種以上のアルコキシシラン化合物が好ましい。
【００３３】
Ｒ１Ｓｉ（ＯＲ４）３          （１）
Ｒ１は水素、アルキル基、アルケニル基、アリール基またはそれらの置換体を表す。耐クラック性の点から、Ｒ１としてメチル基またはフェニル基を有するアルコキシシラン化合物を用いることが好ましい。Ｒ４はメチル基、エチル基、プロピル基、イソプロピル基またはブチル基を表し、それぞれ同一でも異なっていても良い。Ｒ４はメチル基またはエチル基がより好ましい。
【００３４】
Ｒ２Ｒ３Ｓｉ（ＯＲ５）２        （２）
Ｒ２およびＲ３は、それぞれ水素、アルキル基、アルケニル基、アリール基またはそれらの置換体を表す。Ｒ５はメチル基、エチル基、プロピル基、イソプロピル基またはブチル基を表し、それぞれ同一でも異なっていても良い。Ｒ５はメチル基またはエチル基がより好ましい。
【００３５】
Ｓｉ（ＯＲ６）４                （３）
Ｒ６はメチル基またはエチル基を表し、それぞれ同一でも異なっていても良い。
【００３６】
一般式（１）〜（３）で表されるアルコキシシラン化合物の具体例を、以下に示す。
【００３７】
一般式（１）で表される３官能性アルコキシシラン化合物としては、例えば、メチルトリメトキシシラン、メチルトリエトキシシラン、メチルトリプロポキシシラン、メチルトリイソプロポキシシラン、メチルトリブトキシシラン、エチルトリメトキシシラン、エチルトリエトキシシラン、ヘキシルトリメトキシシラン、オクタデシルトリメトキシシラン、オクタデシルトリエトキシシラン、フェニルトリメトキシシラン、フェニルトリエトキシシラン、フェニルトリイソプロポキシシラン、３−アミノプロピルトリエトキシシラン、Ｎ−（２−アミノエチル）−３−アミノプロピルトリメトキシシラン、３−クロロプロピルトリメトキシシラン、３−（Ｎ，Ｎ−ジグリシジル）アミノプロピルトリメトキシシラン、３−グリシドキシシプロピルトリメトキシシラン、ビニルトリメトキシシラン、ビニルトリエトキシシラン、γ−メタクリルオキシプロピルトリメトキシシラン、γ−メタクリロキシプロピルトリエトキシシラン、γ−アミノプロピルトリメトキシシラン、γ−アミノプロピルトリエトキシシラン、Ｎ−β−（アミノエチル）−γ−アミノプロピルトリメトキシシラン、β−シアノエチルトリエトキシシラン、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリメトキシシラン、β−グリシドキシエチルトリエトキシシラン、α−グリシドキシプロピルトリメトキシシラン、α−グリシドキシプロピルトリエトキシシラン、β−グリシドキシプロピルトリメトキシシラン、β−グリシドキシプロピルトリエトキシシラン、γ−グリシドキシプロピルトリメトキシシラン、γ−グリシドキシプロピルトリエトキシシラン、γ−グリシドキシプロピルトリプロポキシシシラン、γ−グリシドキシプロピルトリイソプロポキシシシラン、γ−グリシドキシプロピルトリブトキシシラン、γ−グリシドキシプロピルトリメトキシシラン、α−グリシドキシブチルトリメトキシシラン、α−グリシドキシブチルトリエトキシシラン、β−グリシドキシブチルトリメトキシシラン、β−グリシドキシブチルトリエトキシシラン、γ−グリシドキシブチルトリメトキシシラン、γ−グリシドキシブチルトリエトキシシラン、δ−グリシドキシブチルトリメトキシシラン、δ−グリシドキシブチルトリエトキシシラン、（３，４−エポキシシクロヘキシル）メチルトリメトキシシラン、（３，４−エポキシシクロヘキシル）メチルトリエトキシシラン、２−（３，４−エポキシシクロヘキシル）エチルトリプロポキシシラン、２−（３，４−エポキシシクロヘキシル）エチルトリブトキシシラン、２−（３，４−エポキシシクロヘキシル）エチルトリメトキシシラン、２−（３，４−エポキシシクロヘキシル）エチルトリエトキシシラン、３−（３，４−エポキシシクロヘキシル）プロピルトリメトキシシラン、３−（３，４−エポキシシクロヘキシル）プロピルトリエトキシシラン、４−（３，４−エポキシシクロヘキシル）ブチルトリメトキシシラン、４−（３，４−エポキシシクロヘキシル）ブチルトリエトキシシラン、トリフルオロメチルトリメトキシシラン、トリフルオロメチルトリエトキ��シラン、トリフルオロプロピルトリメトキシシラン、トリフルオロプロピルトリエトキシシラン、パーフルオロプロピルエチルトリメトキシシラン、パーフルオロプロピルエチルトリエトキシシラン、パーフルオロペンチルエチルトリメトキシシラン、パーフルオロペンチルエチルトリエトキシシラン、トリデカフルオロオクチルトリメトキシシラン、トリデカフルオロオクチルトリエトキシシラン、トリデカフルオロオクチルトリプロポキシシラン、トリデカフルオロオクチルトリイソプロポキシシラン、ヘプタデカフルオロデシルトリメトキシシラン、ヘプタデカフルオロデシルトリエトキシシランなどが挙げられる。これらのうち、得られた塗膜の耐クラック性の観点から、メチルトリメトキシシラン、メチルトリエトキシシラン、フェニルトリメトキシシラン、およびフェニルトリエトキシシランが好ましい。
【００３８】
一般式（２）で表される２官能性アルコキシシラン化合物としては、例えば、ジメチルジメトキシシラン、ジメチルジエトキシシラン、ジフェニルジメトキシシラン、ジフェニルジエトキシシラン、メチルフェニルジメトキシシラン、メチルビニルジメトキシシラン、メチルビニルジエトキシシラン、γ−グリシドキシプロピルメチルジメトキシシラン、γ−アミノプロピルメチルジメトキシシラン、γ−アミノプロピルメチルジエトキシシラン、Ｎ−（２−アミノエチル）−３−アミノプロピルメチルジメトキシシラン、γ−メタクリルオキシプロピルメチルジメトキシシラン、γ−メタクリルオキシプロピルメチルジエトキシシラン、グリシドキシメチルジメトキシシラン、グリシドキシメチルメチルジエトキシシラン、α−グリシドキシエチルメチルジメトキシシラン、α−グリシドキシエチルメチルジエトキシシラン、β−グリシドキシエチルメチルジメトキシシラン、β−グリシドキシエチルメチルジエトキシシラン、α−グリシドキシプロピルメチルジメトキシシラン、α−グリシドキシプロピルメチルジエトキシシラン、β−グリシドキシプロピルメチルジメトキシシラン、β−グリシドキシプロピルメチルジエトキシシラン、γ−グリシドキシプロピルメチルジメトキシシラン、γ−グリシドキシプロピルメチルジエトキシシラン、γ−グリシドキシプロピルメチルジプロポキシシラン、β−グリシドキシプロピルメチルジブトキシシラン、γ−グリシドキシプロピルメチルメトキシエトキシシラン、γ−グリシドキシプロピルエチルジメトキシシラン、γ−グリシドキシプロピルエチルジエトキシシラン、γ−グリシドキシプロピルビニルジメトキシシラン、γ−グリシドキシプロピルビニルジエトキシシラン、トリフルオロプロピルメチルジメトキシシラン、トリフルオロプロピルメチルジエトキシシラン、トリフルオロプロピルエチルジメトキシシラン、トリフルオロプロピルエチルジエトキシシラン、トリフルオロプロピルビニルジメトキシシラン、トリフルオロプロピルビニルジエトキシシラン、ヘプタデカフルオロデシルメチルジメトキシシラン、３−クロロプロピルメチルジメトキシシラン、３−クロロプロピルメチルジエトキシシラン、シクロヘキシルメチルジメトキシシラン、オクタデシルメチルジメトキシシランなどが挙げられる。これらのうち、得られる塗膜に可とう性を付与させる目的には、ジメチルジアルコキシシランが好ましく用いられる。
【００３９】
一般式（３）で表される４官能性アルコキシシラン化合物としては、例えば、テトラメトキシシラン、テトラエトキシシランなどが挙げられる。
【００４０】
これら一般式（１）〜（３）で表されるアルコキシシラン化合物は、単独で用いても、２種以上を組み合わせて用いても良い。
【００４１】
加水分解反応は、前記金属化合物粒子の存在下、溶媒中、上記したアルコキシシラン化合物に酸触媒および水を１〜１８０分かけて添加した後、室温〜１１０℃で１〜１８０分反応させることが好ましい。このような条件で加水分解反応を行うことにより、急激な反応を抑制することができる。反応温度は、より好ましくは４０〜１０５℃である。
【００４２】
また、加水分解反応によりシラノール化合物を得た後、そのまま、反応液を、５０℃以上、溶媒の沸点以下で１〜１００時間加熱し、縮合反応を行うことが好ましい。また、ポリシロキサンの重合度を上げるために、再加熱もしくは塩基触媒の添加を行うことも可能である。
【００４３】
加水分解における各種条件は、反応スケール、反応容器の大きさ、形状などを考慮して、たとえば酸濃度、反応温度、反応時間などを設定することによって、目的とする用途に適した物性を得ることができる。
【００４４】
加水分解反応に用いる酸触媒としては、塩酸、酢酸、蟻酸、硝酸、蓚酸、硫酸、リン酸、ポリリン酸、多価カルボン酸あるいはその無水物、イオン交換樹脂などの酸触媒が挙げられる。特に蟻酸、酢酸またはリン酸を用いた酸性水溶液が好ましい。
【００４５】
これら酸触媒の好ましい含有量としては、加水分解反応時に使用される全アルコキシシラン化合物１００重量部に対して、好ましくは０．０５重量部以上、より好ましくは０．１重量部以上であり、好ましくは１０重量部以下、より好ましくは５重量部以下である。ここで、全アルコキシシラン化合物量とは、アルコキシシラン化合物、その加水分解物およびその縮合物の全てを含んだ量のことを言い、以下同じとする。酸触媒の量を０．０５重量部以上とすることでスムーズに加水分解が進行し、また１０重量部以下とすることで加水分解反応の制御が容易となる。
【００４６】
溶媒は、金属化合物粒子の分散安定性などを考慮して適宜選択する。溶媒は１種類のみならず２種類以上の混合物として用いることも可能である。溶媒はジアセトンアルコール、プロピレングリコールモノメチルエーテルアセテート、乳酸エチル、γ−ブチロラクトンを挙げることができる。透過率と加水分解、縮合反応制御のしやすさの観点から、プロピレングリコールモノメチルエーテルアセテート、γ−ブチロラクトン、ジアセトンアルコールが特に好ましく用いられる。また、加水分解反応終了後に、さらに溶媒を添加することにより、樹脂組成物として適切な濃度に調整することも好ましい。また、目的に応じて加水分解後に、生成アルコール等を加熱および／または減圧下にて適量を留出、除去し、その後好適な溶媒を添加することも可能である。
【００４７】
加水分解反応時に使用される溶媒の量は、全アルコキシシラン化合物１００重量部に対して、５０重量部以上が好ましく、８０重量部以上がより好ましい。また、５００重量部以下が好ましく、２００重量部以下がより好ましい。溶媒の量を５０重量部以上とすることでゲルの生成を抑制できる。また５００重量部以下とすることで加水分解反応が速やかに進行する。
【００４８】
また、加水分解反応に用いる水としては、イオン交換水が好ましい。水の量は任意に選択可能であるが、アルコキシシラン化合物１モルに対して、１．０〜４．０モルの範囲で用いるのが好ましい。
【００４９】
＜蛍光体＞
本発明の蛍光体層に用いる蛍光体は、光半導体素子から放出される光を吸収し、波長変換を行い、光半導体素子の光と異なる波長の光を放出するものである。これにより、光半導体素子から放出される光の一部と、蛍光体から放出される光の一部とが混合して、白色を含む多色系のＬＥＤを作製することが可能である。具体的には、青色系ＬＥＤにＬＥＤからの光によって黄色系の発光色を発光する蛍光物質を光学的に結合させることによって単一の光半導体素子を用いて白色系を発光させることができる。上述のような蛍光体には、緑色に発光する蛍光体、青色に発光する蛍光体、黄色に発光する蛍光体、赤色に発光する蛍光体等の種々の蛍光体がある。
【００５０】
蛍光体として、最終的に所定の色を再現できるものであれば特に限定はなく、公知のものを用いることができる。例として、青色光半導体素子に対応する蛍光体として、ＹＡＧ系蛍光体、ＴＡＧ系蛍光体、シリケート蛍光体、ナイトライド系蛍光体、オキシナイトライド系蛍光体等が挙げられる。
【００５１】
＜マトリックス樹脂＞
蛍光体層および接着層に含まれるマトリックス樹脂は、連続相を形成するものであり、成型加工性、透明性、耐熱性、接着性等に優れる材料であれば特に制限はなく、エポキシ樹脂、シリコーン樹脂（シリコーンゴム、シリコーンゲル等のオルガノポリシロキサン硬化物（架橋物）を含む）、ウレア樹脂、フッ素樹脂、ポリカーボネート樹脂などの公知のものを用いることができる。特に、熱硬化性、または光硬化性のものが好ましい。これらの樹脂を適宜設計することで、本発明の実施に有用な樹脂が得られる。
【００５２】
透明性、耐熱性などの観点から、エポキシ樹脂、シリコーン樹脂またはこれらの混合物を好適に用いることができるが、耐熱性の観点から、シリコーン樹脂が最も好ましい。シリコーン樹脂の中でも付加反応硬化型シリコーン組成物が好ましい。付加反応硬化型シリコーン組成物は、常温または５０〜２００℃の温度で、加熱、硬化し、透明性、耐熱性、接着性に優れる。付加反応硬化型シリコーン組成物は、ケイ素原子に結合したアルケニル基を有するシリコーンと、ケイ素原子に結合した水素原子を有するシリコーン、触媒量の白金系触媒を含有するものを使用することができる。高屈折率と耐熱・耐光性の両立という点で、ケイ素原子にメチル基とフェニル基が結合したメチルフェニルシリコーンが特に好ましい。
【００５３】
シリコーン樹脂の中でも、ケイ素原子に結合したアルケニル基を有するシリコーンと、ケイ素原子に結合した水素原子を有するシリコーンと、ヒドロシリル化反応触媒として白金系触媒を含む付加反応硬化型シリコーンが好ましい。例えば、東レ・ダウコーニング（株）製封止材“ＯＥ６６３０”、“ＯＥ６６３６”、“ＴＸ２４９６”などや信越化学工業株式会社製の“ＳＣＲ−１０１２”、“ＳＣＲ１０１６”などを用いることができる。
【００５４】
＜その他の成分＞
本発明の複合シートの蛍光体層および接着層は、蛍光体の分散性向上のためのシリコーン微粒子や、塗布膜安定化のための分散剤やレベリング剤、シート表面の改質剤としてシランカップリング剤等の接着補助剤等を含有していてもよい。
【００５５】
＜基材＞
本発明の複合シートは基材上に形成して用いられることが好ましい。基材としては、特に制限無く公知の金属、フィルム、ガラス、セラミック、紙等を使用することができる。具体的には、アルミニウム（アルミニウム合金も含む）、亜鉛、銅、鉄などの金属板や箔、セルロースアセテート、ポリエチレンテレフタレート（ＰＥＴ）、ポリエチレン、ポリエステル、ポリアミド、ポリイミド、ポリフェニレンスルフィド、ポリスチレン、ポリプロピレン、ポリカーボネート、ポリビニルアセタール、アラミド、シリコーン、ポリオレフィンなどのプラスチックのフィルム、前記プラスチックがラミネートされた紙、または前記プラスチックによりコーティングされた紙、前記金属がラミネートまたは蒸着された紙、前記金属がラミネートまたは蒸着されたプラスチックフィルムなどが挙げられる。また、基材が金属板の場合、表面にクロム系やニッケル系などのメッキ処理やセラミック処理されていてもよい。
【００５６】
これらの中でも、複合シートを光半導体素子に貼りつける際の密着性から、基材は柔軟なフィルム状であることが好ましい。また、フィルム状の基材を取り扱う際に破断などの恐れがないように強度が高いフィルムが好ましい。それらの要求特性や経済性の面で樹脂フィルムが好ましく、これらの中でも、経済性、取り扱い性の面でＰＥＴ、ポリフェニレンサルファイド、ポリプロピレンからなる群より選ばれるプラスチックフィルムが好ましい。また、樹脂の硬化や複合シートをＬＥＤに貼り付ける際に２００℃以上の高温を必要とする場合は、耐熱性の面でポリイミドフィルムが好ましい。シートの剥離のし易さから、基材は、あらかじめ表面が離型処理されていてもよい。
【００５７】
基材の厚さは特に制限はないが、下限としては２５μｍ以上が好ましく、３８μｍ以上がより好ましい。また、上限としては５０００μｍ以下が好ましく、３０００μｍ以下がより好ましい。
【００５８】
＜複合シートの製造方法＞
以下に、本発明の複合シートの製造方法の一例を説明する。はじめに、蛍光体層を形成するための、蛍光体組成物を作製する。上記金属化合物粒子、マトリックス樹脂、蛍光体、溶媒等の必要な添加成分を所定量混合する。
【００５９】
これらの成分を所定の組成になるよう調合した後、ホモジナイザー、自公転型攪拌機、３本ローラー、ボールミル、遊星式ボールミル、ビーズミル等の撹拌・混練機で均質に混合分散することで、蛍光体組成物が得られる。混合分散後、もしくは混合分散の過程で、真空もしくは減圧条件下で脱泡することも好ましく行われる。
【００６０】
次に、蛍光体組成物を基材上に塗布し、乾燥させ、蛍光体層を形成する。塗布は、リバースロールコーター、ブレードコーター、スリットダイコーター、ダイレクトグラビアコーター、オフセットグラビアコーター、キスコーター、ナチュラルロールコーター、エアーナイフコーター、ロールブレードコーター、バリバーロールブレードコーター、トゥーストリームコーター、ロッドコーター、ワイヤーバーコーター、アプリケーター、ディップコーター、カーテンコーター、スピンコーター、ナイフコーター等により行うことができる。蛍光体層の膜厚均一性を得るためにはスリットダイコーターで塗布することが好ましい。
【００６１】
蛍光体層の乾燥は熱風乾燥機や赤外線乾燥機等の一般的な加熱装置を用いて行うことができる。蛍光体層の加熱には、熱風乾燥機や赤外線乾燥機等の一般的な加熱装置が用いられる。この場合、加熱条件は、通常、４０〜２５０℃で１分〜５時間、好ましくは１００℃〜２００℃で２分〜３時間である。
【００６２】
本発明の蛍光体層中の金属化合物粒子の濃度は、ペーストの粘度、塗布後の乾燥条件（速度）によって変えることができる。組成物の粘度が高いと金属化合物粒子が流動しにくく、濃度一定の領域と濃度変化領域が得られにくい。従って、溶媒を含む蛍光体ペーストによって蛍光体組成物を作製することが好ましい。ペーストの粘度は好ましくは、３０００〜１００，０００ｍＰａ・ｓである。また、乾燥温度を高くし、乾燥速度を速めても金属化合物粒子が流動しにくくなるので、濃度一定の領域と濃度変化領域が得られにくい。好ましい乾燥条件は前述の通りである。
【００６３】
次に、接着層を形成するための樹脂組成物を作製する。上記金属化合物粒子、マトリックス樹脂、溶媒等の必要な添加成分を所定量混合する。
【００６４】
これらの成分を所定の組成になるよう調合した後、ホモジナイザー、自公転型攪拌機、３本ローラー、ボールミル、遊星式ボールミル、ビーズミル等の撹拌・混練機で均質に混合分散することで、樹脂組成物が得られる。混合分散後、もしくは混合分散の過程で、真空もしくは減圧条件下で脱泡することも好ましく行われる。
【００６５】
次に、樹脂組成物を蛍光体層が形成された基材上に塗布し、乾燥させ、接着層を形成する。塗布は、リバースロールコーター、ブレードコーター、スリットダイコーター、ダイレクトグラビアコーター、オフセットグラビアコーター、キスコーター、ナチュラルロールコーター、エアーナイフコーター、ロールブレードコーター、バリバーロールブレードコーター、トゥーストリームコーター、ロッドコーター、ワイヤーバーコーター、アプリケーター、ディップコーター、カーテンコーター、スピンコーター、ナイフコーター、スクリーン印刷機等により行うことができる。樹脂層の膜厚均一性を得るためにはスリットダイコーターで塗布することが好ましい。
【００６６】
接着層の乾燥は熱風乾燥機や赤外線乾燥機等の一般的な加熱装置を用いて行うことができる。接着層の加熱には、熱風乾燥機や赤外線乾燥機等の一般的な加熱装置が用いられる。この場合、加熱条件は、通常、４０〜１５０℃で１分〜２時間、好ましくは６０℃〜１２０℃で２分〜２時間である。
【００６７】
＜複合シートの適用例＞
本発明の複合シートを切断加工して、光半導体素子へ貼り付ける方法およびそれを用いたＬＥＤパッケージの作製方法について説明する。
【００６８】
本発明の複合シートは、その接着層が光半導体素子の発光面に接着される。光半導体素子への貼り付け前に予め複合シートを個片に切断し、個別の光半導体素子に貼り付ける方法と、複数の光半導体素子に複合シートを一括して貼り付けてから複合シートと光半導体素子を一括してを切断する方法がある。
【００６９】
光半導体素子への貼り付け前に予め個片に切断し、個別の光半導体素子に貼り付ける方法の場合、レーザーによる加工、あるいは刃物による切削によって所定の形状に加工し、分割しておいても良い。レーザーによる加工は樹脂の焼け焦げや蛍光体の劣化を回避することが非常に難しく、刃物による切削が望ましい。刃物での切削方法としては、単純な刃物を押し込んで切る方法と、回転刃によって切る方法があり、いずれも好適に使用できる。回転刃によって切断する装置としては、ダイサーと呼ばれる半導体基板を個別のチップに切断（ダイシング）するのに用いる装置が好適に利用できる。ダイサーを用いれば、回転刃の厚みや条件設定により、分割ラインの幅を精密に制御できるため、単純な刃物の押し込みにより切断するよりも高い加工精度が得られる。
【００７０】
本発明の複合シートを切断する場合には、複合シートを基材ごと個片化しても良いし、複合シートは個片化して基材は切断しないことや、複合シートは個片化して基材はハーフカットしても良い。このようにして複数の区画に分割された個片化複合シートを、次々と基材の上から剥離して個別の光半導体素子上に貼り付けていくため、複数に個片化された複合シートは１枚の基材上に固定化されていることが好ましく、複合シートは個片化して基材は切断していないもの、あるいは複合シートは個片化して基材がハーフカット状態のものであると位置精度やハンドリング性に優れるため好ましい。前記複合シートの形状は、円形、正方形、長方形、三角形など任意の形状を取ることができる。また、前記複合シートのサイズは、円形であれば直径、多角形であれば一辺の長さが５〜２０ｃｍであると良好なハンドリング性が得られるため好ましい。また、前記サイズの蛍光体複合シートに分割された蛍光体層の区画サイズは、光半導体素子と同等のサイズとなる０．１〜１０ｍｍ角であることが好ましい。
【００７１】
ダイシング前のウェハレベルの光半導体素子に一括して複合シートを貼り合わせ後に光半導体素子ウェハのダイシングと共に、複合シートを切断することもできる。ウェハのダイシングは上述のダイサーで行われ、切断するときの回転数や切断速度などの条件設定は半導体ウェハを切断する条件に最適化されるため、複合シートを切断するために最適な条件にすることは難しいが、高い弾性率を持つ複合シートを用いることによって好適に切断することができる。
【００７２】
本発明の複合シートを上面に電極がある光半導体素子に貼り付ける場合には、電極部分の複合シートを除去するために複合シートの貼り合わせ前に予めその部分に孔開け加工をしておくことが望ましい。孔開け加工はレーザー加工、金型パンチングなどの公知の方法が好適に使用できるが、レーザー加工は樹脂の焼け焦げや蛍光体の劣化を引き起こすので、金型によるパンチング加工がより望ましい。パンチング加工を実施する場合、蛍光体複合シートを光半導体素子に貼り付けた後ではパンチング加工は不可能であるので、蛍光体複合シートを光半導体素子に貼り付け前に、複合シートにパンチング加工を施すことが必須となる。金型によるパンチング加工は、貼り合わせる光半導体素子の電極形状などにより任意の形状や大きさの孔を開けることができる。孔の大きさや形状は金型を設計すれば任意のものが形成できるが、１ｍｍ角内外の光半導体素子上の電極接合部分は、発光面の面積を小さくしないためには５００μｍ以下であることが望ましく、孔はその大きさに合わせて５００μｍ以下で形成される。また、ワイヤーボンディングなどを行う電極はある程度の大きさが必要であり、少なくとも５０μｍ程度の大きさとなるので、孔はその大きさに合わせて５０μｍ程度である。孔の大きさは電極より大きすぎると、発光面が露出して光漏れが発生し、ＬＥＤ発光装置の色特性が低下する。また、電極より小さすぎると、ワイヤーボンディング時にワイヤが触れて接合不良を起こす。従って、孔開け加工は５０μｍ以上５００μｍ以下という小さい孔を±１０％以内の高精度で加工する必要がある。
【００７３】
本発明の複合シートは、ラテラル、バーティカル、フリップチップなどの一般的な構造の光半導体素子に貼り付けることで、光半導体素子の表面に蛍光体層が積層された積層体を形成できる。本発明の複合シートは、特に発光面積が大きいバーティカル、フリップチップタイプの光半導体素子に好適に用いることができる。前記光半導体素子を蛍光体層で直接被覆することで、光半導体素子からの光を反射などによってロスすることなく、直接波長変換層である蛍光体層へ入射させることができるため、色バラツキが少なく高効率で均一な白色光を得ることができるから好ましい。ここで言う波長変換層とは、光半導体素子から放出される光を吸収して波長を変換し、光半導体素子の光と異なる波長の光を放出する層を表す。前記の方法で得られた積層体は、金属配線や封止を行ってパッケージ化した後、モジュールに組み込むことで各種照明や液晶バックライト、ヘッドランプをはじめとする様々なＬＥＤ発光装置に好適に使用することができる。
【００７４】
図１にＬＥＤパッケージの好適な例を説明する。図１（ａ）はリフレクタ４に設置された光半導体素子１上に蛍光体シート２を貼り付けたものである。図１（ｂ）は図１（ａ）のリフレクタ４の替わりに透明封止樹脂５によるレンズ成型により封止されていること以外は図１（ａ）と同様である。
【００７５】
複合シートを貼り付ける方法としては、所望の温度で加熱加圧できる装置であれば既存の任意の装置が利用できる。複合シートを個片に分割してから貼り付ける方法の場合は、フリップチップボンダーが利用できる。ウェハレベルの光半導体素子に一括して貼り付ける際には、１００ｍｍ角程度の加熱部分を有する加熱圧着ツールなどで貼り付ける。
【実施例】
【００７６】
以下に、本発明を実施例により具体的に説明する。ただし、本発明はこれらに限定されるものではない。
【００７７】
＜金属化合物粒子＞
金属化合物粒子１：酸化チタン“オプトレイクＴＲ−５２７”（触媒化成工業（株）製  組成：平均粒子径１５ｎｍ、酸化チタン粒子２０重量％）
金属化合物粒子２：酸化スズ粒子“ＳＮ１”（平均粒子径１９ｎｍ、酸化スズ粒子２０重量％）
金属化合物粒子３：酸化アルミニウム粒子“ＳＡ１”（平均粒子径３４ｎｍ、酸化アルミニウム粒子２０重量％）
（金属化合物粒子のグラフト化）
＜グラフト化例＞
メチルトリメトキシシラン２０重量部、フェニルトリメトキシシラン６０重量部、金属化合物粒子２００重量部、プロピレングリコールモノメチルエーテルアセテート１３０重量部を反応容器に入れ、この溶液に、水２２重量部およびリン酸０．４重量部を、撹拌しながら、反応温度が４０℃を越えないように滴下した。滴下後、フラスコに蒸留装置を取り付け、得られた溶液をバス温１０５℃で２．５時間加熱撹拌して加水分解により生成したメタノールを留去しつつ反応させた。その後、溶液をバス温１１５℃でさらに２時間加熱撹拌した後、室温まで冷却し、ポリシロキサンでグラフト化された金属化合物粒子を得た。
【００７８】
＜蛍光体＞
蛍光体：（株）ネモト・ルミマテリアル社製“ＹＡＧ８１００３”（ＹＡＧ系蛍光体、メジアン径（Ｄ５０）：８．６μｍ、屈折率：１．８２）
＜樹脂＞
・シリコーン樹脂１：“ＴＸ２４９６−４（Ａ液、Ｂ液）”（東レ・ダウコーニング社製）
Ａ／Ｂ比率  １／１０
・シリコーン樹脂２：“ＯＥ６６３０（Ａ液、Ｂ液）”（東レ・ダウコーニング社製）
Ａ／Ｂ比率  １／４
・シリコーン樹脂３：“ＯＥ６３３６（Ａ液、Ｂ液）”（東レ・ダウコーニング社製）
Ａ／Ｂ比率  １／１
・シリコーン樹脂４：“ＫＥＲ６１５０（Ａ液、Ｂ液）”（信越化学工業製）
Ａ／Ｂ比率  １／１
＜透明性試験＞
接着層を構成する樹脂組成物を作製し、サンプルを光学顕微鏡で観察して透明性を評価した。
Ａ：ナノ粒子の凝集による欠点が全くなく、透明な膜が形成されている。
Ｂ：ナノ粒子の凝集による欠点が存在しているが、比較的透明な膜が形成されている。
Ｃ：ナノ粒子の凝集によって白濁している（光が透過しない）。
【００７９】
＜透明性評価用サンプル作製＞
マトリックス樹脂中に高屈折率ナノ粒子を混合し、クラボウ社製遊星式攪拌脱泡装置“マゼルスターＫＫ−４００”を用い、１，０００ｒｐｍで１０分間攪拌、脱泡して分散液を作製した。ガラス基板に分散液を１ｃｃ滴下した後、オーブンにて１５０℃で１時間加熱して透明性確認サンプルを作製した。
＜耐熱性試験＞
各波長変換シートを用いた発光装置にＬＥＤ表面温度が室温（２５℃）〜１７０℃になるよう電流を流して光半導体素子を点灯させ、瞬間マルチ測光システム（ＭＣＰＤ−３０００、大塚電子社製）を用いて輝度を測定した。室温（２５℃）と１７０℃の場合の輝度を測定し、下記式により輝度保持率を算出することで耐熱性を評価した。輝度保持率が高いほど、耐熱性に優れていることを示す。評価Ｂ以上であれば実用上問題なく、評価Ａ以上であれば実用上優れている。
輝度保持率Ｉ（％）＝（１７０℃の場合の輝度／室温（２５℃）の場合の輝度）×１００
（少数第１位を四捨五入）
Ｓ：保持率  ９０％以上    耐熱性が非常に良好
Ａ：保持率  ８１〜８９％  耐熱性が良好
Ｂ：保持率  ５１〜８０％  耐熱性が実用上問題ない
Ｃ：保持率  ５０％以下    耐熱性が悪い。
【００８０】
実施例１
＜蛍光体層の作製＞
グラフト化した金属化合物粒子１を１２５重量部とシリコーン樹脂１を１００重量部、蛍光体を１２５重量部添加して混合した。その後、遊星式撹拌・脱泡装置“マゼルスターＫＫ−４００”（クラボウ製）を用い、１０００ｒｐｍで２０分間撹拌・脱泡して蛍光体組成物を作製した。
【００８１】
蛍光体組成物を、“セラピール”ＢＬＫを基材として、スリットダイコーターで塗布して、１２０℃で１時間加熱、乾燥し、膜厚１００μｍの蛍光体層を得た。
【００８２】
＜接着層の作製＞
金属化合物粒子１を１２５重量部とシリコーン樹脂１を１００重量部混合したサンプルを作製し、透明性評価用サンプルを作製した。透明性評価を行った結果、透明性はＢとなり、若干の粒子の凝集が見られたが、比較的透明な膜が得られた。
【００８３】
次に、金属化合物粒子１を１２５重量部とシリコーン樹脂１を１００重量部混合し、遊星式撹拌・脱泡装置“マゼルスターＫＫ−４００”を用い、１０００ｒｐｍで２０分間撹拌・脱泡して樹脂組成物を作製した。
【００８４】
前項で作製した蛍光体層上に、樹脂組成物をスリットダイコーターで塗布して、１２０℃で１時間加熱、乾燥し、膜厚１０μｍの接着層を作製し、複合シートを作製した。
【００８５】
耐熱性試験を行なった結果、耐熱性はＳと非常に良好であった。
【００８６】
（実施例２，３）  −金属化合物粒子の違いによる影響−
金属化合物粒子の種類を表１に記載の通りにする以外は、実施例１と同様の操作で接着層の透明性評価用サンプルを作製した。その後、実施例１と同様の操作で蛍光体複合シート積層体を作製し、評価を行った。結果を表１に示す。これらの実施例から、本発明の範囲であれば耐熱性向上効果が得られることがわかった。
【００８７】
（実施例４〜６）  −シリコーン樹脂の違いによる影響−
シリコーン樹脂の種類を表１に記載のとおりにする以外は、実施例１と同様の操作で接着層の透明性評価用サンプルを作製した。その後、実施例１と同様の操作で蛍光体複合シート積層体を作製し、評価を行った。結果を表１に示す。実施例４〜６は、いずれも耐熱性向上効果が得られることがわかった。
【００８８】
（実施例７，８）  −金属化合物粒子の添加量による影響−
金属化合物粒子の添加量を表２に記載のとおりにする以外は、実施例１と同様の操作で接着層の透明性評価用サンプルを作製した。その後、実施例１と同様の操作で蛍光体複合シート積層体を作製し、評価を行った。結果を表２に示す。金属化合物粒子の添加量が少ない実施例７は、耐熱性向上効果は見られたものの他の実施例と比べると効果がやや小さかった。
【００８９】
（実施例９〜１１）  −接着層の膜厚による影響−
接着層の膜厚を表２に記載のとおりにする以外は、実施例１と同様の操作で接着層の透明性評価用サンプルを作製した。その後、実施例１と同様の操作で蛍光体複合シート積層体を作製し、評価を行った。結果を表２に示す。実施例１０、１１は、膜厚が厚くなるにしたがって、耐熱性向上効果が低下することがわかった。
【００９０】
（実施例１２〜１７）  −接着層の金属化合物粒子のグラフト化による影響１−
接着層にグラフト化した金属化合物粒子を用いて、シリコーン樹脂または金属化合物粒子の種類を表３に記載の通りにする以外は、実施例１と同様の操作で接着層の透明性評価用サンプルを作製した。その後、実施例１と同様の操作で蛍光体複合シート積層体を作製し、評価を行った。結果を表３に示す。これらの実施例から、本発明の範囲であれば耐熱性向上効果が得られることがわかった。接着層にグラフト化した金属化合物粒子を用いたものは、総じて粒子の凝集がなく、透明性が高いことがわかった。
【００９１】
（実施例１８〜２２）  −接着層の金属化合物粒子のグラフト化による影響２−
接着層にグラフト化した金属化合物粒子を用いて、金属化合物粒子の添加量もしくは接着層の膜厚を表４に記載の通りにする以外は、実施例１と同様の操作で接着層の透明性評価用サンプルを作製した。その後、実施例１と同様の操作で蛍光体複合シート積層体を作製し、評価を行った。結果を表４に示す。金属化合物粒子の添加量が少ない実施例１８は、耐熱性向上効果は見られたものの他の実施例と比べると効果がやや小さかった。また、実施例２１、２２から、接着層の膜厚が厚くなるにしたがって、耐熱性向上効果が低下することがわかった。接着層にグラフト化した金属化合物粒子を用いたものは、総じて粒子の凝集がなく、透明性が高いことがわかった。
【００９２】
（比較例１）
接着層に金属化合物粒子を用いない以外、実施例１と同様の操作で接着層の透明性評価用サンプルを作製した。その後、実施例１と同様の操作で蛍光体複合シート積層体を作製し、評価を行った。結果を表５に示す。透明性の評価をした結果、金属化合物粒子を含まないため、透明性はＡであった。一方、耐熱性はＣとなり、耐熱性向上効果は全くなかった。
【００９３】
【表１】
2015149379.tif 000003
【００９４】
【表２】
2015149379.tif 000004
【００９５】
【表３】
2015149379.tif 000005
【００９６】
【表４】
2015149379.tif 000006
【００９７】
【表５】
2015149379.tif 000007
【符号の説明】
【００９８】
１    光半導体素子（ワイヤは省略）
２    接着層
３    蛍光体層
４    リフレクタ
５    透明封止樹脂
【図１】
2015149379.tif 000008